(57)【要約】【課題】紫外線遮蔽効果が高く、透明性に優れ、無機系紫外線遮蔽剤と有機系紫外線吸収剤とを混合して処方することが可能であり、油中水型（Ｗ／Ｏ型）は勿論のこと、水中油型（Ｏ／Ｗ型）の化粧料への配合が可能である、紫外線遮蔽剤とそれを含有する紫外線遮蔽剤含有分散液及び化粧料を提供する。【解決手段】本発明の紫外線遮蔽剤は、有機系紫外線吸収剤を含有し平均粒径が０．１μｍ以上かつ１μｍ以下である第１の樹脂粒子と、紫外線遮蔽能を有する金属酸化物を含有し平均粒径が０．１μｍ以上かつ１μｍ以下である第２の樹脂粒子とを含む紫外線遮蔽剤であって、有機系紫外線吸収剤と金属酸化物が、質量比で１：４５〜３：１の範囲で含有されてなる。【選択図】なし【特許請求の範囲】
【請求項１】
有機系紫外線吸収剤を含有し平均粒径が０．１μｍ以上かつ１μｍ以下である第１の樹脂粒子と、紫外線遮蔽能を有する金属酸化物を含有し平均粒径が０．１μｍ以上かつ１μｍ以下である第２の樹脂粒子とを含む紫外線遮蔽剤であって、
前記有機系紫外線吸収剤と前記金属酸化物が、質量比で１：４５〜３：１の範囲で含有されてなることを特徴とする、紫外線遮蔽剤。
【請求項２】
請求項１記載の紫外線遮蔽剤を含有してなることを特徴とする、紫外線遮蔽剤含有分散液。
【請求項３】
請求項１記載の紫外線遮蔽剤及び請求項２記載の紫外線遮蔽剤含有分散液の一方又は双方を含有してなることを特徴とする、化粧料。
【発明の詳細な説明】
【技術分野】
【０００１】
本発明は、紫外線遮蔽剤とそれを含有する紫外線遮蔽剤含有分散液、及び化粧料に関し、更に詳しくは、スキンケア化粧品、メイクアップ化粧品、ボディケア化粧品等の各種化粧品、特に、紫外線遮蔽能が必要とされるスキンケア化粧品のホワイトニング、メイクアップ化粧品のベースメイク、ボディケア化粧品のサンスクリーンに用いて好適な紫外線遮蔽剤とそれを含有する紫外線遮蔽剤含有分散液及び化粧料に関するものである。
【背景技術】
【０００２】
従来、化粧品に用いられている紫外線遮蔽剤としては、無機系紫外線遮蔽剤と有機系紫外線吸収剤があり、用途に応じて使い分けられている。無機系紫外線遮蔽剤と有機系紫外線吸収剤とは、それぞれの種類に応じて遮蔽することができる紫外線の波長が異なるので、これらを適宜組み合わせた化粧料が処方されている。
【０００３】
無機系の紫外線遮蔽剤は、物理的な仕組みで紫外線を散乱または反射させるので、皮膚への影響が少なく、幼児から大人まで幅広い層のサンスクリーン剤に使用されている。
【０００４】
しかし、無機系の紫外線遮蔽剤である酸化亜鉛や酸化チタンを化粧料に含有させた場合に、その平均分散粒径が０．１μｍ以上のものを使用すると、化粧料が白化して透明感を損ない、自然な仕上がりにすることができないという問題があった。一方で、化粧料中に酸化亜鉛等を０．１μｍ以下の平均分散粒径で分散させることは難しい。また分散させることができたとしても、このような酸化亜鉛等の微粒子は表面活性が高いため、皮膚と接触した時にざらつく感触になっていた。
【０００５】
一方、有機系の紫外線吸収剤は、化学的にエネルギーを吸収して熱エネルギーに変換し、紫外線が皮膚細胞に浸透するのを防いでいる。また無機系の紫外線遮蔽剤と比較すると少量でも紫外線遮蔽効果が高いことから、大人用サンスクリーンとして使用されている。
【０００６】
しかし、有機系の紫外線吸収剤は水に不溶であるため、その紫外線吸収効果を発揮させるためには特定の溶媒に溶かす必要があり、化粧品の処方自由度を下げるとともに、化粧品に配合した時にべとつくという問題があった。
【０００７】
そして、無機系紫外線遮蔽剤と有機系紫外線吸収剤とを併用すると、金属イオンの影響により有機系紫外線吸収剤が再結晶化して、化粧料の変質、変色、使用感の低下を引き起こすことから、無機系紫外線遮蔽剤と有機系紫外線吸収剤とを自由に混合して化粧料を処方することができないという問題点があった。
【０００８】
上記問題を解決するために、アクリル系樹脂に紫外線遮蔽能を有する金属酸化物粒子を内包させて、平均粒子径が０．１μｍ〜１μｍの樹脂粉体とし、透明性が高く使用感のよい樹脂粉体が提案されている（特許文献１）。また、この樹脂粉体を用いることにより、有機系紫外線吸収剤と金属酸化物粒子が直接接触することを防ぐことができるので、有機系紫外線吸収剤の結晶化等を抑制していた。
【０００９】
また、有機系紫外線吸収剤が溶解された（メタ）アクリル系樹脂を形成するモノマーを水性媒体中に分散させて重合反応を行うことにより形成された有機系紫外線吸収剤を含有する（メタ）アクリル系樹脂からなる芯材部と、該芯材部の表面に形成された有機系紫外線吸収剤を含有しない（メタ）アクリル系樹脂からなる表層部とを有する化粧料用粒子とし、有機系紫外線吸収剤の皮膚刺激性を抑制する樹脂粉体が提案されている（特許文献２）。この樹脂粉体を用いることにより、有機系紫外線吸収剤が金属酸化物と直接接触することを防ぐので、有機系紫外線吸収剤の結晶化等を抑制していた。
【先行技術文献】
【特許文献】
【００１０】
【特許文献１】国際公開第２０１１／０３４０３２号
【特許文献２】特開平０７−２９１８３７号公報
【発明の概要】
【発明が解決しようとする課題】
【００１１】
しかし、特許文献１の紫外線遮蔽能を有する金属酸化物を内包する樹脂粒子と有機系紫外線吸収剤を併用しようとすると、有機系紫外線吸収剤は水に不溶なことから、その紫外線遮蔽機能を発揮させるためには特定の溶媒に溶かす必要があった。そのため、特に水系化粧料を混合処方することが難しく、化粧料の処方の自由度が低下するという問題点があった。また、金属酸化物を内包する樹脂粒子と有機系紫外線吸収剤を併用したサンスクリーン剤であっても、光老化の原因となるＵＶＡ波（波長３２０〜４００ｎｍ）を十分に遮蔽することができないという問題があった。
【００１２】
一方、特許文献２の有機系紫外線吸収剤を内包する樹脂粒子と紫外線遮蔽能を有する金属酸化物粒子とを併用しようとすると、金属酸化物粒子の一次粒子径や化粧料中における分散粒径が大きい場合に化粧料の透明性が低下するという問題があった。また、有機系の紫外線吸収剤は一般的に化粧料に配合できる量が制限されており、有機系紫外線吸収剤単独での紫外線遮蔽効果が十分でないという問題があった。
そのため、有機系紫外線吸収剤を内包する樹脂粒子と紫外線遮蔽能を有する金属酸化物粒子を併用したサンスクリーン剤であっても、光老化の原因となるＵＶＡ波（波長３２０〜４００ｎｍ）のうち、特に波長３８０ｎｍ〜４００ｎｍの紫外線を十分に遮蔽することができないという問題があった。
【００１３】
本発明は、上記の事情に鑑みてなされたものであって、特に波長３８０ｎｍ〜４００ｎｍの紫外線遮蔽効果が高く、透明性に優れ、無機系紫外線遮蔽剤と有機系紫外線吸収剤とを混合して処方することが可能であり、油中水型（Ｗ／Ｏ型）は勿論のこと、水中油型（Ｏ／Ｗ型）の化粧料への配合が可能である、紫外線遮蔽剤とそれを含有する紫外線遮蔽剤含有分散液及び化粧料を提供することを目的とする。
【課題を解決するための手段】
【００１４】
本発明者等は、上記課題を解決するために鋭意検討を重ねた結果、有機系紫外線吸収剤を含有する樹脂粒子と紫外線遮蔽能を有する金属酸化物を含有する樹脂粒子の平均粒径をそれぞれ所定の大きさに調整し、かつこれらの樹脂粒子を所定の比率範囲で混合することにより、波長３８０ｎｍ〜４００ｎｍの紫外線遮蔽能が高く、透明性に優れ、水系の化粧料への配合も容易な紫外線遮蔽剤が得られることを見出し、本発明を完成するに至った。
【００１５】
すなわち、本発明の紫外線遮蔽剤は、有機系紫外線吸収剤を含有し平均粒径が０．１μｍ以上かつ１μｍ以下である第１の樹脂粒子と、紫外線遮蔽能を有する金属酸化物を含有し平均粒径が０．１μｍ以上かつ１μｍ以下である第２の樹脂粒子とを含む紫外線遮蔽剤であって、前記有機系紫外線吸収剤と前記金属酸化物が、質量比で１：４５〜３：１の範囲で含有されてなることを特徴とする。
また本発明の紫外線遮蔽剤含有分散液は、上記紫外線遮蔽剤を含有することを特徴とする。
また本発明の化粧料は、上記紫外線遮蔽剤及び上記紫外線遮蔽剤含有分散液の少なくとも一方を含むことを特徴とする。
【発明の効果】
【００１６】
本発明の紫外線遮蔽剤によれば、有機系紫外線吸収剤を含有した第１の樹脂粒子と紫外線遮蔽能を有する金属酸化物を含有した第２の樹脂粒子を、それぞれ所定の平均粒径に調整したものを所定の混合比で含有させていることで、有機系紫外線吸収剤と無機酸化物の紫外線遮蔽能に相乗効果が得られ、それぞれの樹脂粒子を単独で用いた場合と比較して、波長３８０ｎｍ〜４００ｎｍの紫外線をより遮蔽することができる。
【００１７】
また、有機系紫外線吸収剤を特定の溶媒に溶かす必要が無いので、油中水型（Ｗ／Ｏ型）は勿論のこと、従来では処方が困難であった水中油型（Ｏ／Ｗ型）、化粧水、日焼け止めジェル等の水系化粧料への配合を行うことができ、化粧料の処方の自由度を向上させることができる。
【００１８】
また、本発明の紫外線遮蔽剤に用いられる金属酸化物粒子は一次粒子が０．１μｍ以下の微粒子であるため、化粧料に配合して塗布したときに高い透明性が得られる。
また、本発明の紫外線遮蔽剤に用いられる無機粒子は一次粒子が０．１μｍ以下の微粒子であるため、化粧料に配合して塗布したときに高い透明性が得られる。
【図面の簡単な説明】
【００１９】
【図１】本発明の実施例１及び比較例１、２それぞれのモイスチャージェルの分光透過率を示す図である。
【発明を実施するための形態】
【００２０】
本発明の紫外線遮蔽剤とそれを含有する紫外線遮蔽剤含有分散液及び化粧料を実施するための形態について説明する。
なお、以下の実施の形態は発明の趣旨をより良く理解させるために具体的に説明するものであり、特に指定のない限り本発明を限定するものではない。
【００２１】
［紫外線遮蔽剤］
本実施形態の紫外線遮蔽剤は、有機系紫外線吸収剤を含有し平均粒径が０．１μｍ以上かつ１μｍ以下である第１の樹脂粒子と、紫外線遮蔽能を有する金属酸化物を含有し平均粒径が０．１μｍ以上かつ１μｍ以下である第２の樹脂粒子とを含む紫外線遮蔽剤であって、前記有機系紫外線吸収剤と前記金属酸化物が、質量比で１：４５〜３：１の範囲でなることを特徴とする。
【００２２】
有機系紫外線吸収剤を含有する第１の樹脂粒子（以下、紫外線吸収剤含有樹脂粒子と略す場合がある）と、紫外線遮蔽能を有する金属酸化物を含有する第２の樹脂粒子（以下、金属酸化物含有樹脂粒子と略す場合がある）は、有機系紫外線吸収剤と金属酸化物が質量比で１：４５〜３：１の範囲、好ましくは、１：６〜３：１の範囲で混合されている。この範囲で混合することにより、紫外線吸収剤含有樹脂粒子と金属酸化物含有樹脂粒子の紫外線遮蔽効果の相乗効果が得られ、単独でこれらの樹脂粒子を用いる場合よりも、波長３８０ｎｍ〜４００ｎｍの紫外線遮蔽効果が高まる。
【００２３】
「紫外線吸収剤含有樹脂粒子（第１の樹脂粒子）」
本実施形態の紫外線吸収剤含有樹脂粒子の平均粒径は、０．１μｍ以上かつ１μｍ以下であり、０．１μｍ以上かつ０．６μｍ以下が好ましく、０．１μｍ以上かつ０．４μｍ以下がより好ましい。ここで、樹脂粒子の平均粒径を上記範囲とすることにより、紫外線吸収剤含有樹脂粒子と金属酸化物含有樹脂粒子の紫外線遮蔽効果の相乗効果が得られ、単独でこれらの樹脂粒子を用いる場合よりも、波長３８０ｎｍ〜４００ｎｍの紫外線遮蔽効果が高まる。
【００２４】
ここで紫外線吸収剤含有樹脂粒子の平均粒径とは、紫外線吸収剤含有樹脂粒子を５質量％、ポリエーテル変性シリコーン（東レ・ダウコーニング（株）社製、ＳＨ３７７５Ｍ）１０質量％、デカメチルシクロペンタシロキサン（東レ・ダウコーニング（株）社製、ＳＨ２４５）を、サンドミルで２５００回転３時間分散させた分散液を、動的光散乱式粒度分布測定装置（堀場製作所製、ＬＢ−５５０）を用いて分散粒径を測定した時の累積体積粒度分布が５０体積％（Ｄ５０）の粒子径を意味する。
なお、上記の測定方法により得られるＤ５０の分散粒径は、走査型電子顕微鏡で紫外線吸収剤含有樹脂粒子を観察したときの樹脂粒子の一次粒子径とほぼ一致する。したがって、紫外線吸収剤含有樹脂粒子の平均粒径として、紫外線吸収剤含有樹脂粒子の平均一次粒子径を測定してもよい。
【００２５】
紫外線吸収剤含有樹脂粒子中における有機系紫外線吸収剤の含有率は、０．１質量％以上かつ８０質量％以下が好ましく、より好ましくは０．５質量％以上かつ５０質量％以下、さらに好ましくは１質量％以上かつ３０質量％以下である。
【００２６】
ここで、有機系紫外線吸収剤の樹脂中における含有率が０．１質量％未満では、有機系紫外線吸収剤の量が少なすぎて、有機系紫外線吸収剤が有する紫外線遮蔽機能を十分に発現することができなくなる。その結果、紫外線遮蔽機能を十分に発現させようとすると大量の樹脂粒子が必要となり、化粧料を作製する際の材料設計が極めて難しくなるので好ましくない。一方、含有率が８０質量％を超えると、有機系紫外線吸収剤の量が樹脂に対して相対的に高くなりすぎ、その結果、樹脂中における有機系紫外線吸収剤の分散性が低下し、紫外線吸収剤含有樹脂粒子の組成の均一性が損なわれるので好ましくない。
【００２７】
<樹脂>
紫外線吸収剤含有樹脂粒子に用いられる樹脂としては、モノマーが有機系紫外線吸収剤を溶解させることができるものであり、かつモノマーの重合体の透明度が高く、化粧料の原料として使用可能な樹脂であれば特に限定されない。
このような樹脂モノマーとしては、例えば、（メタ）アクリル樹脂、アクリル酸エステル、メタクリル酸エステル、アクリルスチレン共重合体、アクリルアミド共重合体、アクリルエポキシ共重合体、アクリルウレタン共重合体、アクリルポリエステル共重合体、シリコンアクリル共重合体、酢酸ビニル樹脂、ポリアミド樹脂、エポキシ樹脂、ウレタン樹脂、ポリエステル樹脂、シリコーン樹脂等のモノマーを用いることができる。これらの中でも（メタ）アクリル樹脂のモノマーが透明性に優れている点で好ましい。
【００２８】
（メタ）アクリル樹脂のモノマーとしては、アクリル酸メチル、アクリル酸エチル、アクリル酸プロピル、アクリル酸ｎ−ブチル、アクリル酸イソブチル、アクリル酸ヘキシル、アクリル酸２−エチルヘキシル、アクリル酸ｎ−オクチル、アクリル酸ドデシル、アクリル酸ラウリル、アクリル酸ステアリル、アクリル酸２−クロロエチル、アクリル酸フェニル、α−クロロアクリル酸メチル、アクリル酸トリフルオロエチル、アクリル酸テトラフルオロプロピル、メタクリル酸メチル、メタクリル酸エチル、メタクリル酸プロピル、メタクリル酸ｎ−ブチル、メタクリル酸イソブチル、メタクリル酸ヘキシル、メタクリル酸２−エチルヘキシル、メタクリル酸ｎ−オクチル、メタクリル酸ドデシル、メタクリル酸ラウリル、メタクリル酸ステアリル等が挙げられる。
【００２９】
また、上記アクリルと組み合わせて重合させることができるモノマーとしては、スチレン、ｏ−メチルスチレン、ｍ−メチルスチレン、ｐ−メチルスチレン、α−メチルスチレン、ｏ−エチルスチレン、ｍ−エチルスチレン、ｐ−エチルスチレン、２，４−ジメチルスチレン、ｐ−ｎ−ブチルスチレン、ｐ−ｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、ｐ−メトキシスチレン、ｐ−フェニルスチレン、ｐ−クロロスチレン、３，４−ジクロロスチレン、酢酸ビニル、プロピオン酸ビニル、安息香酸ビニル、酪酸ビニル、Ｎ−ビニルピロビニル、フッ化ビニリデン、テトラフルオロエチレン、ヘキサフルオロプロピレン、ブタジエン、イソプレン等が挙げられる。
【００３０】
これらの樹脂モノマーは、１種のみを単独で重合して用いてもよく、２種以上を組み合わせて重合して用いてもよい。例えば、（メタ）アクリル樹脂のモノマーとそれ以外のモノマーを組み合わせる場合には、透明性の観点から樹脂モノマー中の（メタ）アクリル樹脂のモノマーの含有率が１０質量％以上であることが好ましく、３０質量％以上であることがより好ましい。
【００３１】
<有機系紫外線吸収剤>
有機系紫外線吸収剤としては、上記の樹脂モノマーに溶解させることができるものであれば特に限定されず、例えば、ジベンゾイルメタン系化合物、ベンゾフェノン誘導体、パラアミノ安息香酸誘導体、メトキシ桂皮酸誘導体、サリチル酸誘導体等が挙げられる。これらの有機系紫外線吸収剤は、１種のみを単独で用いてもよく、２種以上を組み合わせて用いてもよい。
【００３２】
紫外線吸収剤含有樹脂粒子はオルガノシロキサンにより表面処理されていてもよい。紫外線吸収剤含有樹脂粒子の表面をオルガノシロキサンで処理することにより撥水効果が得られるため、汗などに流されにくくなったり、油剤とのなじみをよくしたり、皮膚との親和性を高めたりすることができる。
オルガノシロキサンの量は、当該紫外線遮蔽剤含有樹脂粒子に対して１質量％以上かつ２０質量％以下であることが好ましい。
【００３３】
表面処理に用いるオルガノシロキサンとしては、ジアルキルアルコキシシラン化合物が挙げられる。中でも、オルガノポリシロキサン、あるいは、オルガノポリシロキサンをアルキル基、イソシアネート基、エポキシ基、アクリル基、アルキル珪素化合物の群から選択された１種または２種以上により変性した変性オルガノポリシロキサンが好適に用いられる。特に、ジメチルポリシロキサン（シリコーンオイル）、このジメチルポリシロキサン（シリコーンオイル）を変性した変性ジメチルポリシロキサン（変性シリコーンオイル）が好適に用いられる。
【００３４】
「金属酸化物含有樹脂粒子（第２の樹脂粒子）」
本実施形態の金属酸化物含有樹脂粒子の平均粒径は、０．１μｍ以上かつ１μｍ以下であり、０．１μｍ以上かつ０．６μｍ以下が好ましく、０．１μｍ以上かつ０．４μｍ以下がより好ましい。ここで、金属酸化物含有樹脂粒子の平均粒径を上記範囲とすることにより、紫外線吸収剤含有樹脂粒子と金属酸化物含有樹脂粒子の紫外線遮蔽効果の相乗効果が得られ、単独でこれらの樹脂粒子を用いる場合よりも、３８０ｎｍ〜４００ｎｍの紫外線遮蔽効果が高まる。
【００３５】
ここで金属酸化物粒子含有樹脂粒子の平均粒径とは、上記紫外線吸収剤含有樹脂粒子同様、金属酸化物含有樹脂粒子を５質量％、ポリエーテル変性シリコーン（東レ・ダウコーニング（株）  ＳＨ３７７５Ｍ）１０質量％、デカメチルシクロペンタシロキサン（東レ・ダウコーニング株式会社製、ＳＨ２４５）を、サンドミルで２５００回転３時間分散させた分散液を、動的光散乱式粒度分布測定装置（堀場製作所製、ＬＢ−５５０）を用いて分散粒径を測定し、累積体積粒度分布が５０体積％（Ｄ５０）の粒子径を意味する。
なお、上記の測定方法により得られるＤ５０の分散粒径は、走査型電子顕微鏡で金属酸化物含有樹脂粒子を観察したときの樹脂粒子の一次粒子径とほぼ一致する。したがって、金属酸化物含有樹脂粒子の平均粒径として、金属酸化物含有樹脂粒子の平均一次粒子径を測定してもよい。
【００３６】
<金属酸化物粒子>
紫外線遮蔽能を有する金属酸化物は、酸化亜鉛、酸化チタン、酸化セリウム、酸化鉄の群から選択される１種または２種以上を含む紫外線遮蔽能を有する粒子である。金属酸化物の平均一次粒子径は０．００３μｍ以上かつ０．１μｍ以下、より好ましくは０．０１μｍ以上かつ０．０５μｍ以下、さらに好ましくは０．０２μｍ以上かつ０．０４μｍ以下である。
【００３７】
金属酸化物の平均一次粒子径が０．００３μｍ未満では、結晶化度が低下して紫外線遮蔽機能を発現しなくなり、また、平均一次粒子径が０．１μｍを超えると、粒子の可視光線に対する散乱係数が大きくなるために、透明性が著しく低下し、その結果、可視光線に対する光透過性が低下し、透明性が悪くなるので、好ましくない。
【００３８】
金属酸化物は、シリカ、アルミナ、オルガノポリシロキサンの群から選択される１種または２種以上により粒子を表面処理したものを用いてもよい。これらシリカ、アルミナ、オルガノポリシロキサンの群から選択される１種または２種以上により金属酸化物を表面処理した場合、モノマーに分散させるときの分散安定性が向上するため好ましい。
【００３９】
金属酸化物の樹脂粒子中における含有率は、１質量％以上かつ８０質量％以下が好ましく、より好ましくは５質量％以上かつ７０質量％以下、さらに好ましくは１０質量％以上かつ６０質量％以下である。
【００４０】
ここで、金属酸化物の樹脂粒子中における含有率が１質量％未満では、金属酸化物の量が少なすぎて、金属酸化物が有する紫外線遮蔽機能を十分に発現することができなくなる。したがって、紫外線遮蔽機能を十分に発現させようとすると、大量の金属酸化物含有樹脂粒子が必要となり、化粧品を作製する際の材料設計が極めて難しくなる。一方、含有率が８０質量％を超えると、金属酸化物の量が樹脂に対して相対的に高くなり、その結果、樹脂中における金属酸化物の分散性が低下し、金属酸化物含有樹脂粒子の組成の均一性が損なわれるので好ましくない。
【００４１】
樹脂はモノマーの重合体の透明度が高く、化粧料の原料として使用可能な樹脂であれば特に限定されない。そして、上述の＜樹脂＞の項目にて説明した樹脂材料と全く同様のモノマーを用いることができるので、説明を省略する。
【００４２】
金属酸化物含有樹脂粒子はオルガノシロキサンにより表面処理されていてもよい。オルガノシロキサンの量は当該金属酸化物樹脂粒子に対して１質量％以上かつ２０質量％以下であることが好ましい。
このオルガノシロキサンとしては、ジアルキルアルコキシシラン化合物が挙げられる。中でも、オルガノポリシロキサン、あるいは、オルガノポリシロキサンをアルキル基、イソシアネート基、エポキシ基、アクリル基、アルキル珪素化合物の群から選択された１種または２種以上により変性した変性オルガノポリシロキサンが好適に用いられる。特に、ジメチルポリシロキサン（シリコーンオイル）、このジメチルポリシロキサン（シリコーンオイル）を変性した変性ジメチルポリシロキサン（変性シリコーンオイル）が好適に用いられる。
【００４３】
金属酸化物含有樹脂粒子の表面をオルガノシロキサンにより処理することにより、以下のような利点が得られる。
まず、上記金属酸化物として酸化亜鉛を用いる場合、酸化亜鉛は水に微量溶解する性質があるが、金属酸化物含有樹脂粒子の表面をオルガノシロキサンで表面処理しておくことにより、金属酸化物含有樹脂粒子からの酸化亜鉛の溶出を効果的に抑制することができる。また上記金属酸化物として酸化チタンを用いる場合には、オルガノシロキサンで表面処理することで、酸化チタンの表面活性を抑制する効果が得られる。
【００４４】
有機系紫外線吸収剤と金属酸化物とは、各材料が吸収または遮蔽することのできる波長領域を考慮して、適宜組み合わせて用いればよい。
例えば、酸化亜鉛は、ｎ型の金属酸化物半導体であり、そのバンド構造におけるバンドギャップエネルギーは３．２ｅＶである。そこで、この酸化亜鉛に、そのバンドギャップエネルギー以上のエネルギーを有する光が照射されると、電子がその光エネルギーを吸収して価電子帯から伝導帯へ励起される。酸化亜鉛の吸収端は波長３８０ｎｍ付近であるから、酸化亜鉛は、長波長紫外線（ＵＶＡ）から中波長紫外線（ＵＶＢ）の波長領域を吸収することができる。以上のことから、長波長紫外線（ＵＶＡ）を遮蔽することができる有機系紫外線吸収剤や中波長紫外線（ＵＶＢ）を遮蔽することができる有機系紫外線吸収剤と組み合わせて用いるのが好ましい。
【００４５】
また、酸化チタンは、そのバンド構造におけるバンドギャップエネルギーが３．０ｅＶ〜３．２ｅＶにあるが、酸化チタンにおける電子の励起が間接遷移であることから、エネルギーギャップの値から想定される吸収波長よりはるかに低波長側である波長３２０ｎｍ付近から光の吸収が始まる。よって、酸化チタンは中波長紫外線（ＵＶＢ）の波長領域を遮蔽する効果が強く、長波長紫外線（ＵＶＡ）を遮蔽することができる有機系紫外線吸収剤と組み合わせて用いるのが好ましい。
【００４６】
有機系紫外線吸収剤と金属酸化物粒子との組み合わせの例としては、波長３８０ｎｍ以下の波長領域を遮蔽することのできる酸化亜鉛と、波長３５８ｎｍ〜３６０ｎｍの極大吸収を有するアボベンゾンとの組み合わせを挙げることができる。
【００４７】
本実施形態において、平均粒径が０．１μｍ以上かつ１μｍ以下である有機系紫外線吸収剤を含有する紫外線吸収剤含有樹脂粒子（第１の樹脂粒子）と、平均粒径が０．１μｍ以上かつ１μｍ以下である紫外線遮蔽能を有する金属酸化物粒子を含有する金属酸化物含有樹脂粒子（第２の樹脂粒子）とを、それらに含まれる有機系紫外線吸収剤と金属酸化物とが所定の質量比（１：４５〜３：１）となるように混合した場合に、単独でそれらを用いたときよりも波長３８０ｎｍ〜４００ｎｍの紫外線を遮蔽する効果が高まる。このような効果が得られるメカニズムについて、その詳細は不明であるが、次のように考えられる。
【００４８】
まず、紫外線吸収剤含有樹脂粒子のみを含む紫外線遮蔽剤の場合、紫外線吸収剤含有樹脂粒子中の有機系紫外線吸収剤によって紫外線が吸収されるが、光は樹脂粒子中をほぼ直線的に通過するので、個々の樹脂粒子における紫外線の吸収効率が低く、そのために、波長３８０ｎｍ〜４００ｎｍの紫外線を十分に遮蔽することができないと考えられる。
【００４９】
一方、金属酸化物含有樹脂粒子のみを含む紫外線遮蔽剤の場合には、金属酸化物によって紫外線が反射、散乱されながら紫外線が遮蔽される。そのため、紫外線吸収剤含有樹脂粒子のみを含む紫外線遮蔽剤と比較すると、樹脂粒子中を紫外線が通過する時間が相対的に長くなり、金属酸化物と紫外線とが接触する時間も相対的に長くなる。しかし、金属酸化物そのものが３８０ｎｍ〜４００ｎｍの範囲の紫外線を遮蔽する能力が低いため、十分に遮蔽することができない。
【００５０】
上記に対して、紫外線吸収剤含有樹脂粒子と金属酸化物含有樹脂粒子の両方を含有する紫外線遮蔽剤の場合には、入射した光が金属酸化物含有樹脂粒子で反射・散乱されるとともに、紫外線吸収剤含有樹脂粒子で吸収される。金属酸化物含有樹脂粒子で反射された光は紫外線吸収剤含有樹脂粒子に到達し、吸収される。これを繰り返すことにより、本実施形態の紫外線遮蔽剤では金属酸化物による遮蔽と有機系紫外線吸収剤による吸収が何度も行われる。すなわち、金属酸化物の散乱・反射により、紫外線が樹脂粒子を通過する回数が、紫外線吸収剤含有樹脂粒子を単独で用いた場合よりも多くなり、紫外線をより多く遮蔽できると考えられる。これらの効果により、有機系紫外線吸収剤と金属酸化物による紫外線遮蔽の相乗効果が得られると考えられる。
【００５１】
そして、それぞれの樹脂粒子の平均粒径を１μｍ以下とすることにより、樹脂粒子間に生じる空隙が小さくなるので、樹脂粒子中の金属酸化物と有機系紫外線吸収剤の距離も相対的に近くなる。そのため、有機系紫外線吸収剤による紫外線の吸収と金属酸化物による紫外線の遮蔽が、より多く行われやすくなり、紫外線遮蔽の相乗効果がより得られやすくなるものと考えられる。
【００５２】
さらに、有機系紫外線吸収剤と金属酸化物の質量比を１：４５〜３：１とすることで、有機系紫外線による吸収効果と、金属酸化物による遮蔽効果及び散乱、反射効果のバランスがとれることにより、紫外線遮蔽の相乗効果が得られ易くなると考えられる。
上記の効果により、それぞれの樹脂粒子を単独で用いるよりも、本実施形態の紫外線遮蔽剤は波長３８０ｎｍ〜４００ｎｍの紫外線遮蔽効果を高めることができると推定される。
【００５３】
本実施形態の紫外線遮蔽剤には、用途に応じて、別途上記有機系紫外線吸収剤や上記無機粒子を含有させてもよい。例えば、油中水型（Ｗ／Ｏ型）等の油系の化粧料の場合は、本実施形態の紫外線遮蔽剤に、別途有機系紫外線吸収剤を添加することにより、有機系紫外線吸収剤含有樹脂粒子の添加量を減らすことができ、より透明性の高い化粧料を得ることができる。
【００５４】
[紫外線遮蔽剤の製造方法]
本実施形態の紫外線遮蔽剤は、金属酸化物含有樹脂粒子を製造する工程、紫外線吸収剤含有樹脂粒子を製造する工程、紫外線吸収剤含有樹脂粒子と金属酸化物含有樹脂粒子を混合する工程により得られる。
【００５５】
「金属酸化物含有樹脂粒子の製造工程」
本実施形態の金属酸化物含有樹脂粒子の製造方法では、まず、紫外線遮蔽能を有する金属酸化物を、この金属酸化物に対して１質量％以上かつ５０質量％以下の分散剤を含む樹脂モノマー中に分散させて樹脂モノマー分散液とする。
次いで、この樹脂モノマー分散液を、この樹脂モノマー分散液に対して、０．１質量％以上かつ１０質量％以下の懸濁保護剤、０．０１質量％以上かつ５質量％以下のシリコーン系消泡剤及び０．１質量％以上かつ１０質量％以下の架橋剤を含む純水中に懸濁または乳化させて分散粒径が０．１μｍ以上かつ１．２μｍ以下の懸濁液または乳化液とする。
次いで、この懸濁液または乳化液に、この懸濁液または乳化液に対して０．０１質量％以上かつ１質量％以下の重合開始剤を添加して懸濁重合または乳化重合を行うことにより、金属酸化物含有樹脂粒子を生成する。
【００５６】
以下、金属酸化物含有樹脂粒子の製造方法における各工程について詳細に説明する。
【００５７】
まず、紫外線遮蔽能を有する金属酸化物粒子を、分散剤を含む樹脂モノマー中に分散させて樹脂モノマー分散液とする。
紫外線遮蔽能を有する金属酸化物は、上述の<金属酸化物>の項目にて説明した金属酸化物と全く同様であるから、説明を省略する。
【００５８】
<分散剤>
分散剤としては、樹脂モノマーとの親和性に富み、疎水性の高いものがよい。すなわち、分散剤は金属酸化物を被覆することで樹脂モノマーに対する分散を促し、同時に金属酸化物の粒子は比較的に短時間のうちに、ほとんどが単分散状態となり、モノマー分散液中における平均分散粒径（体積分布Ｄ５０）は０．００３μｍ以上かつ０．１μｍ以下となる。
また、分散剤は金属酸化物に疎水性を付与するので、金属酸化物が重合体の外に出ず、水相に移行することなく樹脂中に取り込まれるのを助ける。
【００５９】
このような分散剤としては、例えば、カルボキシメチルセルロースナトリウム等のカルボン酸またはその塩、アルカンスルホン酸ナトリウム等のスルホン酸またはその塩、ポリオキシエチレンノニルフェニルエーテル硫酸ナトリウム等の硫酸エステルまたはその塩、ポリオキシエチレンアルキルフェニルエーテルリン酸やポリオキシエチレンアルキルエーテルリン酸等のリン酸エステルまたはその塩、ラウリルリン酸ナトリウム等のフォスフォン酸またはその塩が挙げられる。
【００６０】
特に、本実施形態の紫外線遮蔽剤を化粧料に用いる場合には、これらの分散剤は、同時に化粧料の原料として認められるものでなくてはならない。
分散剤の金属酸化物に対する添加率は、１質量％以上かつ５０質量％以下が好ましい。添加率が１質量％未満では、金属酸化物の表面を覆うには少なすぎて十分な金属酸化物の分散状態を得ることができず、一方、５０質量％を超えると、これ以上添加率を上げても、さらに分散性を改善することができず、分散剤が無駄になるからである。
【００６１】
金属酸化物は、モノマー分散液中に１質量％以上かつ８０質量％以下、好ましくは５質量％以上かつ７０質量％以下、より好ましくは１０質量％以上かつ６０質量％以下含有させるのが好ましい。ここで、金属酸化物のモノマー分散液中における含有率が１質量％未満では、このモノマーを重合した樹脂中における金属酸化物の量が少なすぎて、金属酸化物が有する紫外線遮蔽機能を十分に発現することができなくなる。そのため、紫外線遮蔽機能を十分に発現させようとすると、大量の樹脂が必要となり、化粧品を作製する際の材料設計が極めて難しくなる。一方、含有率が８０質量％を超えると、金属酸化物の量がモノマーに対して相対的に高くなり、その結果、モノマー分散液及びモノマーを重合した樹脂中における金属酸化物の分散性が低下し、金属酸化物含有樹脂粒子の組成の均一性が損なわれるので、好ましくない。
【００６２】
用いられる分散装置としては、分散系に十分な分散エネルギーを与えられるものであればよく、特に限定されるものではないが、例えば、ボールミル、サンドミル、超音波分散機、ホモジナイザー等が挙げられる。
分散時間としては、３０分〜３時間程度が好ましいが、分散状態と製造コストとの兼ね合いで適切な時間を選べばよい。
【００６３】
この金属酸化物粒子のモノマー分散液中における平均分散粒径（体積分布Ｄ５０）は、０．３μｍ以下が好ましく、より好ましくは０．２μｍ以下、さらに好ましくは０．１μｍ以下である。
ここで、金属酸化物のモノマー分散液中の平均分散粒径が０．１μｍを超えると、モノマーを重合させて樹脂とした時に、樹脂中の金属酸化物の可視光線に対する散乱係数が大きく、透明性が著しく低下することとなり、その結果、透明性が低下し、場合によっては失透する虞があるので、好ましくない。
【００６４】
次いで、得られた樹脂モノマー分散液を、懸濁保護剤、シリコーン系消泡剤及び架橋剤を含む純水中に懸濁または乳化させ、分散粒径（体積分布Ｄ５０）が０．１μｍ以上かつ１．２μｍ以下の懸濁液または乳化液とする。
【００６５】
平均粒径が０．１μｍ以上かつ１μｍ以下の金属酸化物含有樹脂粒子を得るためには、回転数は６０００ｒｐｍ〜１００００ｒｐｍで、１０分〜２０分程度で懸濁または乳化させるのがよい。
【００６６】
<懸濁保護剤>
懸濁保護剤としては、ポリオキシエチレンアルキルエーテル、ポリオキシエチレンアルキルフェニルエーテル等の非イオン性界面活性剤、あるいはアルキルベンゼンスルホン酸塩、アルキル硫酸エステル塩、アルキルフェニル硫酸エステル塩等の陰イオン性界面活性剤等が挙げられ、これらの中でも、陰イオン性界面活性剤が好ましく、この陰イオン性界面活性剤としては、アルキルベンゼンスルホン酸塩が好ましい。
懸濁保護剤の添加量は、上記の樹脂モノマー分散液に対して０．１質量％以上かつ１０質量％以下、より好ましくは、０．１質量％以上かつ２質量％以下である。
【００６７】
<シリコーン系消泡剤>
シリコーン系消泡剤としては、オイル型、オイルコンパウンド型、溶液型、粉末型、固形型、エマルジョン型、自己乳化型等が挙げられ、これらの中でも、オイルコンパウンド型が好ましい。
このシリコーン系消泡剤の添加量は、上記の樹脂モノマー分散液に対して０．０１質量％以上かつ５質量％以下が好ましく、より好ましくは、０．１質量％以上かつ１質量％以下である。
【００６８】
シリコーン系消泡剤は、上記の樹脂モノマー分散液に対して０．０１質量％以上かつ５質量％以下添加することにより、混合機、撹拌機、ホモミキサー、ホモジナイザー等の攪拌速度を大幅に上げることができ、樹脂粒子を０．１μｍ程度まで小さくすることができる。その結果、混合機、撹拌機、ホモミキサー、ホモジナイザー等の攪拌速度を大幅に上げることができ、その結果、樹脂粒子の製造効率を向上させることができるので、製造コストを大幅に削減することができる。
【００６９】
<架橋剤>
架橋剤としては、２個以上の不飽和二重結合を有する単量体であればよく、特に限定されるものではないが、多官能ビニル単量体や多官能（メタ）アクリル酸エステル酸誘導体等の中から適宜選択して用いることができる。
より具体的には、ジビニルベンゼン、ジビニルビフェニル、ジビニルナフタレン、（ポリ）エチレングリコールジ（メタ）アクリレート、（ポリ）プロピレングリコールジ（メタ）アクリレート、（ポリ）テトラメチレングリコールジ（メタ）アクリレート等の（ポリ）アルキレングリコール系ジ（メタ）アクリレートが挙げられる。
【００７０】
また、１，６−ヘキサンジオールジ（メタ）アクリレート、１，８−オクタンジオールジ（メタ）アクリレート、１，９−ノナンジオールジ（メタ）アクリレート、１，１０− デカンジオールジ（メタ）アクリレート、１，１２−ドデカンジオールジ（メタ）アクリレート、３−メチル−１，５−ペンタンジオールジ（メタ）アクリレート、２，４−ジエチル−１，５−ペンタンジオールジ（メタ）アクリレート、ブチルエチルプロパンジオールジ（メタ）アクリレート、３−メチル−１，７−オクタンジオールジ（メタ）アクリレート、２−メチル−１，８−オクタンジオールジ（メタ）アクリレート等のアルカンジオール系ジ（メタ）アクリレートが挙げられる。
【００７１】
また、ネオペンチルグリコールジ（メタ）アクリレート、トリメチロールプロパントリ（メタ）アクリレート、テトラメチロールメタントリ（メタ）アクリレート、テトラメチロールプロパンテトラ（メタ）アクリレート、ペンタエリスリトールトリ（メタ）アクリレート、エトキシ化シクロヘキサンジメタノールジ（メタ）アクリレート、エトキシ化ビスフェノールＡジ（メタ）アクリレート、トリシクロデカンジメタノールジ（メタ）アクリレート、プロポキシ化エトキシ化ビスフェノールＡジ（メタ）アクリレート、１，１，１−トリスヒドロキシメチルエタンジ（メタ）アクリレート、１，１，１−トリスヒドロキシメチルエタントリ（メタ）アクリレート、１，１，１−トリスヒドロキシメチルプロパントリアクリレート、ジアリルフタレート及びその異性体、トリアリルイソシアヌレート及びその誘導体等が挙げられる。
これらの中でも特に（ポリ）エチレングリコールジ（メタ）アクリレートが好ましい。
架橋剤の添加量は、上記の樹脂モノマー分散液に対して０．１質量％以上かつ１０質量％以下が好ましく、より好ましくは１質量％以上かつ１０質量％以下である。
【００７２】
<純水>
純水は、化粧料に一般的に使用される水であれば特に限定されず、イオン交換水、蒸留水、精製水、超純水、天然水、アルカリイオン水、深層水等を含む。純水は、懸濁液または乳化液の総量に対して４０質量％以上かつ８０質量％以下、好ましくは５０質量％以上かつ７０質量％以下になるように添加させればよい。
【００７３】
次いで、上記の懸濁液または乳化液に重合開始剤を添加し、懸濁重合または乳化重合を行う。
【００７４】
<重合開始剤>
重合開始剤としては、過硫酸カリウム、過硫酸アンモニウム等の過硫酸塩、過酸化水素、過酸化ベンゾイル、過酸化ラウロイル、ｔ−ブチルハイドロパーオキサイド、ベンゾイルパーオキサイド、クメンハイドロパーオキサイド等の有機過酸化物、アゾビスジイソブチロニトリル、２，２−アゾビス（２−アミジノプロパン）ジハイドロクロライド等のアゾ系開始剤等が挙げられるが、これらの中でも、過硫酸塩が好ましい。
【００７５】
重合開始剤の添加量は、上記の樹脂モノマー分散液に対して０．０１質量％以上かつ１質量％以下が好ましく、より好ましくは０．０５質量％以上かつ０．５質量％以下である。
【００７６】
重合方法としては、上記の懸濁液または乳化液を窒素雰囲気下、かつ重合開始剤の存在下にて、攪拌しながら昇温して重合を開始させる方法が好ましい。
この重合開始温度は５０〜８０℃とするのが好ましい。そして、この温度を保持しながら重合させる時間としては、１〜５時間程度が好ましく、未反応の残留モノマーが最小となる時間及び重合状態、製造コストとの兼ね合いで適当な時間を選べばよい。
その後、氷冷または自然冷却し、重合反応を停止させることで、重合物を得ることができる。
【００７７】
これら懸濁保護剤、シリコーン系消泡剤及び重合開始剤の含有率を上記の範囲に限定し、適切な懸濁または乳化条件で実施することにより、得られる樹脂粒子の平均粒径を０．１μｍ以上かつ１μｍ以下に制御することができる。
【００７８】
次いで、得られた重合物から、残留しているモノマー、重合開始剤、界面活性剤を除去するために、アルコールにて十分に洗浄したのち、純水にて洗浄し、乾燥し、得られた金属酸化物含有樹脂粒子を解砕する。
【００７９】
アルコールは、純水に可溶なもので容易に洗い流せるものであればよく、例えば、エタノール、２−プロパノール等があげられ、特に２−プロパノールが好ましい。
洗浄方法は、残留モノマー等を除去できれば特に限定されないが、加圧ろ過、吸引ろ過、フィルタープレス、遠心分離、限外ろ過、デカンテーション等により洗浄する。
【００８０】
洗浄終了後、得られた重合物を８０℃〜１００℃で乾燥してアルコールや純水を除去し、次いで得られた重合物を解砕する。乾燥方法としては、アルコールや純水を除去することのできる方法であればよく、特に限定されないが、大気圧中の乾燥、真空乾燥等が挙げられる。
【００８１】
解砕方法は、各粒子を解砕することができる方法であれば特に限定されないが、ピンミル、ハンマーミル、ジェットミル、インペラーミル等が挙げられる。
以上により、金属酸化物含有樹脂粒子を生成することができる。
【００８２】
「紫外線吸収剤含有樹脂粒子の製造工程」
本実施形態の紫外線吸収剤含有樹脂粒子の製造方法では、まず、樹脂モノマーに有機系紫外線吸収剤を、この有機系紫外線吸収剤の含有率が０．１質量％以上かつ８０質量％以下となるように溶解させて樹脂モノマー溶解液とする。
次いで、この樹脂モノマー溶解液を、この樹脂モノマー溶解液に対して０．１質量％以上かつ１０質量％以下の懸濁保護剤、０．０１質量％以上かつ５質量％以下のシリコーン系消泡剤及び０．１質量％以上かつ１０質量％以下の架橋剤を含む純水中に懸濁または乳化させて懸濁液または乳化液とする。
次いで、この懸濁液または乳化液に、この懸濁液または乳化液に対して０．０１質量％以上かつ１質量％以下の重合開始剤を添加して懸濁重合または乳化重合を行い、有機系紫外線吸収樹脂粒子を生成する。
【００８３】
以下、紫外線吸収剤含有樹脂粒子の各製造工程について詳細に説明する。
【００８４】
<樹脂モノマー溶解液の作製工程>
有機系紫外線吸収剤を樹脂モノマー中に０．１質量％以上かつ８０質量％以下となるように溶解させ、樹脂モノマー溶解液とする。
有機系紫外線吸収剤は、上述の<有機系紫外線吸収剤>の項目にて説明した有機系紫外線吸収剤と全く同様であるから、説明を省略する。
【００８５】
樹脂モノマー溶解液に対して、重合効率を高めるために、１質量％以上かつ５０質量％以下の分散剤を混合させてもよい。分散剤の添加率が１質量％未満では、後述する懸濁液または乳化液のエマルジョン被膜強度が高くならず、その結果、懸濁重合または乳化重合の重合効率が低下する場合があるからである。一方、５０質量％を超えると、これ以上添加率を上げても、さらに重合効率を改善することができず、分散剤が無駄になるからである。
使用可能な分散剤は、上述の<分散剤>の項目にて説明した分散剤と全く同様であるから、説明を省略する。
【００８６】
有機系紫外線吸収剤は、樹脂モノマー溶解液中に０．１質量％以上かつ８０質量％以下、好ましくは０．５質量％以上かつ５０質量％以下、より好ましくは１質量％以上かつ３０質量％以下含有させる。
ここで、有機系紫外線吸収剤のモノマー溶解液中における含有率が０．１質量％未満では、有機系紫外線吸収剤の量が少なすぎて、モノマーを重合させた樹脂が有機系紫外線吸収剤の有する紫外線遮蔽機能を十分に発現することができなくなる。その結果、紫外線遮蔽機能を十分に発現させようとすると、大量の樹脂が必要となり、化粧料を作製する際の材料設計が極めて難しくなるので好ましくない。一方、含有率が８０質量％を超えると、有機系紫外線吸収剤の量がモノマー溶解液に対して相対的に高くなり、その結果、モノマー溶解液中における有機系紫外線吸収剤の分散性が低下し、紫外線吸収剤含有樹脂粒子の組成の均一性が損なわれるので、好ましくない。
【００８７】
次いで、樹脂モノマー溶解液中に懸濁保護剤、シリコーン系消泡剤及び架橋剤を含む純水中に懸濁または乳化させ、分散粒径（体積分布Ｄ５０）が０．１μｍ以上かつ１．２μｍ以下の懸濁液または乳化液とする。この工程は上述の金属酸化物含有樹脂粒子の製造工程における、懸濁液または乳化液作製工程と全く同様であるので、説明を省略する。
【００８８】
次いで、上記の懸濁液または乳化液に重合開始剤を添加し、懸濁重合または乳化重合を行う。この懸濁重合または乳化重合工程は上述の金属酸化物含有樹脂粒子の製造工程における、懸濁重合または乳化重合工程と全く同様であるので、説明を省略する。
【００８９】
次いで、得られた重合物から、残留しているモノマー、重合開始剤、界面活性剤を除去するために、アルコールにて十分に洗浄したのち、純水にて洗浄し、乾燥し、得られた樹脂粒子を解砕する。この工程は上述の金属酸化物含有樹脂粒子の製造工程における、洗浄、乾燥、解砕工程と全く同様であるので、説明を省略する。
以上により、紫外線吸収剤含有樹脂粒子を生成することができる。
【００９０】
上記で得られた紫外線吸収剤含有樹脂粒子と金属酸化物含有樹脂粒子を、有機系紫外線吸収剤と金属酸化物が質量比で１：４５〜３：１の範囲になるように混合する。
混合する方法は特に限定されず、乾粉の樹脂粒子どうしを混合しても良いし、後述するように紫外線吸収剤含有樹脂粒子と金属酸化物含有樹脂粒子を溶媒中で混合することとしてもよい。
【００９１】
また、上記の金属酸化物含有樹脂粒子の製造途中の重合物と、上記の紫外線吸収剤含有樹脂粒子の製造途中の重合物を、上記範囲になるように混合して、上記同様、洗浄、乾燥、解砕することにより混合することもできる。
【００９２】
以上の工程により、本実施形態の紫外線遮蔽剤を得ることができる。
【００９３】
［紫外線遮蔽剤含有分散液］
本実施形態の紫外線遮蔽剤含有分散液は、上記の紫外線吸収剤含有樹脂粒子及び金属酸化物含有樹脂粒子を分散媒中に分散してなる分散液である。紫外線吸収剤含有樹脂粒子及び金属酸化物含有樹脂粒子は、分散液中に合計質量で１質量％以上かつ８０質量％以下、好ましくは２０質量％以上かつ７０質量％以下、より好ましくは３０質量％以上かつ６０質量％以下含有させる。上記範囲でそれぞれの樹脂粒子を分散媒中に分散させることにより、紫外線遮蔽効果に優れ、分散液中における紫外線遮蔽剤の分散性が安定し、経時安定性に優れた紫外線遮蔽剤含有分散液を得ることができる。
【００９４】
分散媒は、上記の樹脂粒子を分散させることができる溶媒であればよく、例えば、水、メタノール、エタノール、２−プロパノール、ブタノール、オクタノール等のアルコール類、酢酸エチル、酢酸ブチル、乳酸エチル、プロピレングリコールモノメチルエーテルアセテート、プロピレングリコールモノエチルエーテルアセテート、γ−ブチロラクトン等のエステル類、ジエチルエーテル、エチレングリコールモノメチルエーテル（メチルセロソルブ）、エチレングリコールモノエチルエーテル（エチルセロソルブ）、エチレングリコールモノブチルエーテル（ブチルセロソルブ）、ジエチレングリコールモノメチルエーテル、ジエチレングリコールモノエチルエーテル等のエーテル類、アセトン、メチルエチルケトン、メチルイソブチルケトン、アセチルアセトン、シクロヘキサノン等のケトン類、ベンゼン、トルエン、キシレン、エチルベンゼン等の芳香族炭化水素、ジメチルホルムアミド、Ｎ，Ｎ−ジメチルアセトアミド、Ｎ−メチルピロリドン等のアミド類、ジメチルポリシロキサン、メチルフェニルポリシロキサン、ジフェニルポリシロキサン等の鎖状ポリシロキサン類、オクタメチルシクロテトラシロキサン、デカメチルシクロペンタシロキサン、ドデカメチルシクロヘキサンシロキサン等の環状ポリシロキサン類、アミノ変性ポリシロキサン、ポリエーテル変性ポリシロキサン、アルキル変性ポリシロキサン、フッ素変性ポリシロキサン等の変性ポリシロキサン類が好適に用いられ、これらの溶媒のうち１種のみ、または２種以上を混合して用いることができる。
【００９５】
この分散液は、上記の紫外線吸収剤含有樹脂粒子と金属酸化物含有樹脂粒子を溶媒と混合し、必要に応じて分散剤や水溶性バインダーを混合し、次いで、この混合物にサンドミル、ジルコニアビーズを用いたビーズミル、ボールミル、ホモジナイザー等の分散機や混合機を用いて分散処理を施し、紫外線吸収剤含有樹脂粒子と金属酸化物含有樹脂粒子を溶媒中に分散させることにより、得ることができる。
【００９６】
紫外線遮蔽剤含有分散液として、シリコーンに分散させたシリコーン系分散液と水に分散させた水系分散液について例示する。
【００９７】
[紫外線遮蔽剤含有シリコーン分散液]
本実施形態の紫外線遮蔽剤含有シリコーン分散液は、上記の紫外線吸収剤含有樹脂粒子及び金属酸化物含有樹脂粒子を合計質量で１質量％以上かつ８０質量％以下、好ましくは２０質量％以上かつ７０質量％以下、より好ましくは３０質量％以上かつ６０質量％以下シリコーンに分散してなるシリコーン分散液である。
【００９８】
シリコーンとしては、式（１）で示される構造骨格を有する環状シリコーンや直鎖状シリコーンであれば特に限定されない。このようなシリコーンとしては例えば、ジメチルポリシロキサン、メチルフェニルポリシロキサン、ヘキサメチルシクロトリシロキサン、オクタメチルシクロテトラシロキサン、デカメチルシクロペンタシロキサン、メチルトリメチコン等が挙げられる。
【００９９】
【化１】
2012240948.tif 000002
式（１）のＸは１〜２０００であれば、化粧料として好適に使用することができる。
【０１００】
分散剤としては、上記紫外線吸収剤含有樹脂粒子と金属酸化物含有樹脂粒子をシリコーン中に分散させることができれば特に限定されないが、例えば、ポリエーテル変性シリコーン、ポリグリセリン変性シリコーン、アミノ変性シリコーン、フェニル変性シリコーン、アルキル変性シリコーン、カルビノール変性シリコーン、ジメチルシリコーン等が挙げられる。分散剤は紫外線吸収剤含有樹脂粒子及び金属酸化物含有樹脂粒子の合計質量に対して、１質量％以上５０質量％以下混合させるのが好ましい。
【０１０１】
また、上記シリコーンと分散剤をサンドミルやホモジナイザー等で分散させて得られた分散液に、さらに天然オイル、保湿剤、増粘剤、香料、防腐剤等を混合させてもよい。
上記範囲で調整することにより、この紫外線遮蔽剤含有シリコーン系分散液を単独で用いても、化粧料に混合しても、肌に塗り広げて塗布した場合に透明性を十分に確保することができる。
【０１０２】
［紫外線遮蔽剤含有水系分散液］
本実施形態の紫外線遮蔽剤含有水系分散液は、上記の紫外線吸収剤含有樹脂粒子及び金属酸化物含有樹脂粒子をアルコール類を含む分散媒中に分散してなる紫外線遮蔽剤含有水系分散液であり、上記の紫外線吸収剤含有樹脂粒子及び金属酸化物含有樹脂粒子の合計含有率を１質量％以上かつ８０質量％以下、より好ましくは２０質量％以上かつ７０質量％以下、さらに好ましくは３０質量％以上かつ６０質量％以下含有するとともに、アルコール類を５質量％以上かつ２０質量％以下含有してなる水系分散液である。
【０１０３】
この水系分散液では、さらに、水溶性高分子を０．００１質量％以上かつ１０質量％以下、より好ましくは０．００５質量％以上かつ５質量％以下、さらに好ましくは０．０１質量％以上かつ３質量％以下含有してなる水系分散液としてもよい。この場合、紫外線吸収剤含有樹脂粒子、金属酸化物含有樹脂粒子、アルコール類及び水溶性高分子各々の成分の含有率の合計が１００質量％を超えないように、各成分の含有率を調整する必要がある。
【０１０４】
アルコール類としては、エタノール、１−プロパノール、２−プロパノール、１−ブタノール、２−ブタノール、グリセリン、１，３−ブチレングリコール、プロピレングリコール、ソルビトール等の炭素数１〜６の１価アルコールまたは多価アルコールが挙げられ、中でも１価アルコール、特にエタノールが好ましい。
【０１０５】
この水系分散液が水溶性高分子を含まない場合、アルコール類の含有率は、５質量％以上かつ２０質量％以下が好ましく、より好ましくは１０質量％以上かつ２０質量％以下である。
特に、アルコール類の含有率を１０質量％以上かつ２０質量％以下とした場合には、紫外線遮蔽剤の水系分散液における分散性及び経時安定性を向上させることができるので好ましい。
【０１０６】
また、この水系分散体液が水溶性高分子を含む場合、この水溶性高分子としては、化粧品用途として使用できるものであれば特に限定されないが、アラビアゴム、アルギン酸ナトリウム、カゼイン、カラギーナン、ガラクタン、カルボキシビニルポリマー、カルボキシメチルセルロース、カルボキシメチルセルロースナトリウム、カルボキシメチルデンプン、寒天、キサンタンガム、クインスシード、グアーガム、コラーゲン、ゼラチン、セルロース、デキストラン、デキストリン、トラガカントガム、ヒドロキシエチルセルロース、ヒドロキシプロピルセルロース、ヒアルロン酸ナトリウムペクチン、プルラン、メチルセルロース、メチルヒドロキシプロピルセルロース等が挙げられる。これらの水溶性高分子は、１種のみを単独で用いてもよく、２種以上を混合して用いてもよい。
水溶性高分子は、分散剤及び粘度調整剤としての役割を有し、添加することにより紫外線遮蔽剤の水系分散液における分散性及び経時安定性も向上する。
【０１０７】
この水系分散液が水溶性高分子を含む場合のアルコール類の含有率は、５質量％以上かつ２０質量％以下が好ましく、より好ましくは１５質量％以上かつ２０質量％以下である。
ここで、水系分散液が水溶性高分子を含む場合のアルコール類の含有率を５質量％以上かつ２０質量％以下とした理由は、含有率が５質量％未満では、アルコール類の含有量が少なすぎてしまうために、水溶性高分子がアルコール類に均一に浸潤できずに水分にて不均一に膨潤することとなり、その結果、紫外線遮蔽剤の分散性が低下して取扱いが困難となり、さらには水系分散液の経時安定性が低下するので、好ましくない。また、含有率が２０質量％を超えると、水系分散液全体の粘性が高くなり、紫外線遮蔽剤の分散安定性が低下するとともに、水系分散液の経時安定性も低下するので、好ましくない。
【０１０８】
この紫外線遮蔽剤含有水系分散液は、アルコール類を含む溶媒またはアルコール類と水溶性高分子とを含む混合物に、上記の紫外線吸収剤含有樹脂粒子及び金属酸化物含有樹脂粒子を混合し、次いで、水を混合して分散させることにより、得ることができる。水の量は適宜調整すればよいが、１５質量％以上かつ９４質量％以下の範囲が好ましい。
上記範囲で調整することにより、単独で用いても化粧料に混合しても、肌に塗り広げて塗布した場合に透明性を十分に確保することができる紫外線遮蔽剤含有水系分散液が得られる。
【０１０９】
［化粧料］
本実施形態の化粧料は、上述した紫外線遮蔽剤及び紫外線遮蔽剤含有分散液の一方又は双方を、紫外線遮蔽剤換算で１質量％以上かつ６０質量％以下含有してなる化粧料であり、この紫外線遮蔽剤を上記の範囲内で含有することにより、白化の虞もなく、透明感を十分に確保することができ、しかも、ざらつき感等が無く、使用感に優れたものとなる。
【０１１０】
この化粧料は、上述した紫外線遮蔽剤及び紫外線遮蔽剤含有分散液の１種または２種以上を、乳液、クリーム、ファンデーション、口紅、頬紅、アイシャドー等に従来通りに配合することにより得ることができる。
【０１１１】
さらに、従来では処方が困難であった化粧水や日焼け止めジェル等の水系化粧料に、上述した紫外線遮蔽剤及び紫外線遮蔽剤含有分散液のいずれか一方又は双方を配合することにより、紫外線遮蔽能、透明感及び使用感に優れた水系化粧料を得ることができる。
【０１１２】
この化粧料を化粧品の成分として用いることにより、紫外線遮蔽能、透明感及び使用感に優れたスキンケア化粧品、メイクアップ化粧品、ボディケア化粧品等の各種化粧品を提供することが可能である。特に、紫外線遮蔽能が必要とされるスキンケア化粧品のホワイトニング、メイクアップ化粧品のベースメイク、ボディケア化粧品のサンスクリーン等に好適である。
【０１１３】
以上説明したように、本実施形態の紫外線遮蔽剤によれば、平均粒径が０．１μｍ以上かつ１μｍ以下の紫外線吸収剤含有樹脂粒子と、平均粒径が０．１μｍ以上かつ１μｍ以下の紫外線遮蔽能を有する金属酸化物含有樹脂粒子とを、有機系紫外線吸収剤と金属酸化物の質量比で、１：４５〜３：１の範囲になるように混合させていることで、有機系紫外線吸収剤と金属酸化物粒子の双方の紫外線遮蔽能における相乗効果を得ることができ、波長３８０ｎｍ〜４００ｎｍの紫外線遮蔽効果が高まる。
【０１１４】
また、有機系紫外線吸収剤と金属酸化物をそれぞれ樹脂中に固定化させているので高い光安定性が得られる。具体的には、紫外線に曝されたときに、金属イオンの影響によって有機系紫外線吸収剤が結晶化し、化粧料の変質、変色、使用感の低下を生じる場合があるが、本実施形態の紫外線遮蔽剤ではこのような劣化を抑制することができ、化粧料の品質を安定化させることができる。
【０１１５】
また、本実施形態の紫外線遮蔽剤は、有機系紫外線吸収剤を特定の溶媒に溶解させる必要がないので、油中水型（Ｗ／Ｏ型）は勿論のこと、従来では処方が困難であった水中油型（Ｏ／Ｗ型）、化粧水や日焼け止めジェル等の水系化粧料に配合することができる。したがって、化粧料の処方の自由度を高めることができる。
また、紫外線吸収剤含有樹脂粒子及び金属酸化物含有樹脂粒子の平均粒径を０．１μｍ以上かつ１μｍ以下としたので、化粧品に用いた場合においても、ざらつき感等がなく、使用感に優れている。
【０１１６】
また、平均一次粒子径が０．００３μｍ以上かつ０．１μｍ以下の金属酸化物が樹脂中に含有されているので、可視光線を吸収することなく、化粧料で重要視されている透明性を維持することができる。
【０１１７】
さらに、本実施形態の化粧料を化粧品の成分として用いることにより、紫外線遮蔽能、透明感、使用感及び安全性に優れたスキンケア化粧品、メイクアップ化粧品、ボディケア化粧品等の各種化粧品を提供することができる。特に、紫外線遮蔽能が必要とされるスキンケア化粧品のホワイトニング、メイクアップ化粧品のベースメイク、ボディケア化粧品のサンスクリーン等に用いた場合には、紫外線遮蔽能、透明感、使用感及び安全性に優れた化粧品を提供することができる。
【０１１８】
なお、本実施形態の紫外線遮蔽剤とそれを含む分散液は、紫外線遮蔽機能を必要とする耐候性塗料等にも転用することができる。
また、化粧品以外の分野で用いる場合には、化粧品で重要視されているざらつき感や使用感、透明性等がさほど問題とされない場合も多く、分散剤や樹脂の選択の幅が広がり、塗料等の設計配合の自由度を高めることができる。
【実施例】
【０１１９】
以下、実施例及び比較例により本発明を具体的に説明するが、本発明はこれらの実施例により限定されるものではない。
【０１２０】
［製造例１］
［酸化亜鉛含有樹脂粒子の作製］
酸化亜鉛微粒子（住友大阪セメント（株）社製、平均一次粒子径０．０２μｍ）２００質量部、メタクリル酸メチル１８８質量部、リン酸エステル型界面活性剤１２質量部を混合し、サンドミルを用いて２時間分散処理を行い、酸化亜鉛微粒子をメタクリル酸メチル中に分散させたモノマー分散液を得た。
【０１２１】
次いで、得られたモノマー（ＭＭＡ）分散液１０５．０質量部、純水２２９．５質量部、ドデシルベンゼンスルホン酸ナトリウム０．５質量部、エチレングリコールジメタクリレート１４．０質量部、シリコーン系消泡剤１．０質量部を混合し、ホモジナイザーを用いて６０００回転で１０分攪拌し、分散粒径Ｄ５０が０．６μｍのエマルジョンを得た。
【０１２２】
次いで、得られたエマルジョンを３２０．０質量部、純水７９．８５６質量部、過硫酸カリウム０．１４４質量部を混合し、攪拌機及び温度計を備えた反応装置に移して窒素置換を室温で１時間行った。次いで、６５℃に昇温して３時間保持し、重合反応を行った。次いで、氷冷して重合反応を停止させ、得られた重合物を２−プロパノールにて洗浄し、さらに純水にて洗浄した後、９０℃にて乾燥させた。このようにして得られた乾燥物をハンマーミルにて解砕し、平均粒径が０．５μｍの酸化亜鉛微粒子を含有した樹脂粒子を得た。得られた樹脂粒子をＴＧ−ＤＴＡ（(株)リガク社製、Ｔｈｅｒｍｏ Ｐｌｕｓ２ ＴＧ８１２０）で測定したところ、樹脂粒子中に酸化亜鉛が５０質量％含有されていることが確認された。
【０１２３】
[製造例２]
[酸化亜鉛含有樹脂粒子を含有する水系分散液]
製造例１で得られた酸化亜鉛含有樹脂粒子を２５質量部、エタノール７．５質量部、純水１７．５質量部を混合して、酸化亜鉛含有樹脂粒子を含有する水系分散液を得た。
【０１２４】
[製造例３]
[アボベンゾン含有樹脂粒子の作製]
メタクリル酸メチル８５質量部にアボベンゾン（ＤＳＭニュートリションジャパン（株）社製、パルソール（登録商標）１７８９）１０質量部、リン酸エステル型界面活性剤５質量部を加えて混合し、樹脂モノマー溶解液を作製した。
次いで、この樹脂モノマー溶解液１０５質量部に、純水２２９．５質量部、ドデシルベンゼンスルホン酸ナトリウム０．５質量部、エチレングリコールジメタクリレート１４．０質量部、シリコーン系消泡剤１．０質量部を混合し、ホモジナイザーを用いて１００００回転で１０分攪拌し、エマルジョンを作製した。
【０１２５】
上記のエマルジョン３２０．０質量部と、純水７９．８５６質量部と、過硫酸カリウム０．１４４質量部とを混合し、攪拌機及び温度計を備えた反応装置に移して窒素置換を１時間行った。
次いで、窒素置換後の反応溶液を６５℃に昇温させ、この６５℃にて３時間保持し、重合反応を行った。その後、氷冷して重合反応を停止させ、得られた重合物を２−プロパノール及び純水で洗浄した後、９０℃にて乾燥させた。このようにして得られた乾燥物をハンマーミルにて解砕し、平均粒径が０．３μｍのアボベンゾンを含有した樹脂粒子を得た。
回収された樹脂粒子の質量は、樹脂粒子の作製に用いたメタクリル酸メチル、アボベンゾン、リン酸エステル界面活性剤の総質量とほぼ一致した。そのため、樹脂粒子中にアボベンゾンが１０質量％含有されているとして、製造例４以下の配合を行った。
【０１２６】
[製造例４]
[アボベンゾン含有樹脂粒子を含有する水系分散液]
製造例２において、製造例２で得られた酸化亜鉛含有樹脂粒子の替わりに製造例３で得られたアボベンゾン含有樹脂粒子を用いた以外は同様にして、アボベンゾン含有樹脂粒子を含有する水系分散液を得た。
【０１２７】
[実施例１]
製造例２で得られた酸化亜鉛含有樹脂粒子を含有する水系分散液を２０質量部、製造例４で得られたアボベンゾン含有樹脂粒子を含有する水系分散液を２０質量部、カルボキシメチルセルロースナトリウムを１．５質量部、エタノールを６．０質量部、グリセリンを２．５質量部混合した。次いで、７０℃１０分で加熱撹拌し、酸化亜鉛含有樹脂粒子とアボベンゾン含有樹脂粒子を含有するモイスチャージェルを得た（有機系紫外線吸収剤：酸化亜鉛＝１：５）。
【０１２８】
得られたモイスチャージェルを２ｍｇ／ｃｍ２の量にて石英板に塗布し、分光透過率及びＳＰＦ値をＳＰＦアナライザー  ＵＶ−１０００Ｓ（米国Labsphere社製）を用いて測定した。この分光透過率を図１に示す。ＳＰＦ値は、６６．８であった。
【０１２９】
[比較例１]
製造例２で得られた酸化亜鉛含有樹脂粒子を含有する水系分散液を２０質量部用いる一方、製造例４で得られたアボベンゼン含有樹脂粒子を含有する水系分散液は用いないこととした以外は実施例１と同様にして、酸化亜鉛含有樹脂粒子を含有するモイスチャージェルを作製した。
【０１３０】
実施例１と同様にしてＳＰＦ値及び分光透過率を測定した。この分光透過率を図１に示す。ＳＰＦ値は３３．０であった。
【０１３１】
[比較例２]
製造例４で得られたアボベンゾン含有樹脂粒子を含有する水系分散液を２０質量部用いる一方、製造例２で得られた酸化亜鉛含有樹脂粒子を含有する水系分散液を用いないこととした以外は実施例１と同様にして、アボベンゾン含有樹脂粒子を含有するモイスチャージェルを得た。
【０１３２】
実施例１と同様にしてＳＰＦ値及び分光透過率を測定した。この分光透過率を図１に示す。ＳＰＦ値は４０．５であった。
【０１３３】
図１より、実施例１の酸化亜鉛含有樹脂粒子及びアボベンゾン含有樹脂粒子の双方の樹脂粒子を含有するモイスチャージェルは、それぞれ単独の樹脂粒子を含有するモイスチャージェルよりも波長３８０ｎｍ〜４００ｎｍの紫外線遮蔽率に優れた。また、ＳＰＦ値も実施例１が一番高く、紫外線遮蔽能に優れていることが確認された。
【図１】
2012240948.tif 000003